(57)【特許請求の範囲】
【請求項１】
以下の段階：
（ａ）アルミニウムアルコラートおよびカルボン酸アルミニウムの中から選択されるアルミニウム化合物を、ケイ素アルコラートおよびシロキサン化合物の中から選択されるケイ素化合物と混合することによって、全酸化物すなわち酸化アルミニウムプラス酸化ケイ素に対する酸化物として表してアルミニウムを９から２５重量％含んでいる溶液を入手し、
（ｂ）酸性条件下５０℃から１５０℃の温度で、段階（ａ）で得られる溶液の加水分解を行い、
（ｃ）段階（ｂ）で得られる混合物の冷却を行うことでゲルを入手し、
（ｄ）過剰量の揮発性化合物、例えば酸および水などを除去することによって、段階（ｃ）で得られるゲルを処理してペーストを入手し、
（ｅ）段階（ｄ）で得られるペーストを押出し物の形態で押し出し、
（ｆ）段階（ｅ）で得られる押し出し物の焼成を３００℃から７００℃の温度で少なくとも数時間行うことによって、有機材料と水分を除去する、
段階を用いることによる、シリカ−アルミナ担体の製造方法。
【請求項２】
請求項１記載の方法で入手可能なシリカ−アルミナ担体。
【請求項３】
請求項２記載のシリカ−アルミナ担体上にＶＩＩＩ族の金属を１種以上堆積させることによって水添用触媒を製造する方法。
【請求項４】
請求項３記載の方法で入手可能なシリカ−アルミナ支持触媒。
【請求項５】
水添方法で炭化水素流れの芳香族炭化水素含有量を低くするための請求項４記載触媒の使用。
【発明の詳細な説明】
【０００１】
本発明は、シリカ−アルミナ担体を製造する方法およびそれらを用いて製造した水添触媒に関する。本発明はまた、炭化水素流れの芳香族炭化水素含有量を低くする方法にも関係している。
【０００２】
原油の精製を行うことによって得られる液状炭化水素製品の大部分（溜分、ガソリン等々）には、さらなる使用に有害であり得るレベルで芳香族炭化水素が含まれている。実際、芳香族がディーゼル燃料のセタン指数を低くすることは知られている。また、炭化水素から気化して来る芳香族は脂肪族よりも高い毒性を示す。最後に、芳香族の方が燃焼中により多くの煙りとより多くの煤粒子を生じる。その結果として、溶媒および輸送用燃料の芳香族含有量を制限する環境規則が益々提起されている。
【０００３】
金属触媒を用いて触媒水添を行うことにより、炭化水素流れの芳香族含有量を低くすることができる。しかしながら、その精製を受ける流れの大部分は特定レベルで硫黄および窒素化合物を含んでおり、これらは上記触媒の毒として知られている。
【０００４】
担体の上に支持されているＶＩＩＩ族の遷移金属、例えばＣｏまたはＮｉなどは非常に高い活性を示す触媒であるが、硫黄が存在していると、これらは不活性な硫化物に変化する。
【０００５】
ＶＩ族−ＶＩＩＩ族の二金属触媒、例えばＮｉ−ＷまたはＮｉ−Ｍｏの触媒活性が硫黄に対して示す敏感性の方が低いことから、これらを用いるのが有利であることを確認することができるであろう。しかしながら、有意な芳香族変換を観察するには非常に高い水素圧を用いる必要がある。
【０００６】
担体の上に堆積させた貴金属、例えばＰｔまたはＰｄなど、並びに貴金属の合金もまた、活性を示す芳香族水添用触媒として知られている。本出願者は、米国特許再発行第２６８８３号の中に記述されているように、水添用触媒を既に開発している。しかしながら、これらの触媒は低アルミナのシリカ−アルミナ担体を基としたものである。更に、上記担体の成形を行うにはペレット化段階を用いる必要がある。上記ペレット化段階は遅く、高価であると共に、装置の摩耗が生じることから取り扱いが困難であり、更に、この方法を用いたのでは、直径が３ｍｍ未満の触媒粒子を得るのは不可能である。
【０００７】
芳香族含有量が更に低い炭化水素流れ、例えば石油溜分などを用いることが要求されている場合、まだ水添触媒のさらなる改良を行う必要がある。
【０００８】
本発明の１つの目的は、シリカ−アルミナ担体と共にそれの製造方法を提供することにある。
【０００９】
本発明の別の目的は、本発明のシリカ−アルミナ担体を基とする水添用触媒と共にそれの製造方法を提供することにある。
【００１０】
本発明のさらなる目的は、本発明の水添用触媒の存在下で炭化水素流れの水添を行う方法を提供することにある。
【００１１】
本発明に従い、以下の段階：
（ａ）アルミニウムアルコラートおよびカルボン酸アルミニウムの中から選択されるアルミニウム化合物を、ケイ素アルコラートおよびシロキサン化合物の中から選択されるケイ素化合物と混合することによって、溶液を入手し、
（ｂ）酸性条件下５０℃から１５０℃の温度で、段階（ａ）で得られる溶液の加水分解を行い、
（ｃ）段階（ｂ）で得られる混合物の冷却を行うことでゲルを入手し、
（ｄ）過剰量の揮発性化合物、例えば酸および水などを除去することによって、段階（ｃ）で得られるゲルを処理してペーストを入手し、
（ｅ）段階（ｄ）で得られるペーストを押出し物の形態で押し出し、
（ｆ）段階（ｅ）で得られる押し出し物の焼成を３００℃から７００℃の温度で少なくとも数時間行うことによって、有機材料と水分を除去する、
段階を含む方法を用いることで、このシリカ−アルミナ担体を入手することができる。
【００１２】
本発明の別の態様に従い、本発明のシリカ−アルミナ担体の上にＶＩＩＩ族の金属を１種以上堆積させることによって、この水添用触媒を入手することができる。
【００１３】
本発明者らは、予想外に、本発明の水添用触媒を水添方法で用いると炭化水素流れの芳香族炭化水素含有量を有意に低くすることができることを見い出した。
【００１４】
本発明者らは、アルミニウムアルコラートまたはカルボン酸アルミニウムの如きアルミニウム化合物を用いて出発し、上記アルミニウム化合物を、ケイ素アルコラートまたはシロキサン化合物の如きケイ素化合物の中に溶解させることことによって、均一な溶液を入手し、このようにして製造した支持体を本発明の方法で用いると有益な結果がもたらされることをここに見い出した。
【００１５】
このカルボン酸アルミニウムは好適にはＣ1−Ｃ4カルボン酸塩である。カルボン酸アルミニウムの例としては、酢酸アルミニウム、二酢酸ヒドロキシアルミニウムおよびアセチルアセトンアルミニウムを挙げることができる。
【００１６】
シロキサン化合物の例としては、ポリアルコキシシロキサン（好適には、Ｓｉ原子当たり１から４個のＣ1−Ｃ4アルコキシ基を有する）、例えば１分子当たり１−９個のＳｉ原子を有するポリエトキシシロキサンなどを挙げることができる。
【００１７】
各アルコラート基が１から４個の炭素原子を有するＡｌおよびＳｉのアルコラート類を用いるのが特に適切であることを見い出した。一般に、ＡｌイソプロピラートとＳｉ（ＯＥｔ）4またはＳｉ（ＯＭｅ）4を用いるのが好適である。
【００１８】
段階（ａ）で入手する溶液は、好ましくは、全酸化物（即ち酸化アルミニウム＋酸化ケイ素）に対して酸化アルミニウムを８から４０重量％、好適には９から２５重量％、より好適には１０から１５重量％含んでいる。
【００１９】
好適には、例えば段階（ａ）で得られる溶液を０．０５から０．５モル／リットルの酢酸水溶液に注ぎ込むことにより、弱酸性条件（２．５から４のｐＨ）下で加水分解段階（ｂ）を実施する。５０℃から１５０℃の温度、好適には７０℃から９０℃の温度で撹拌しながらこの加水分解を実施する。
【００２０】
本発明に従い、シリカ−アルミナ担体を製造する処理段階（ｄ）は、好ましくは、通常２０℃から１００℃、好適には５０℃から８０℃の温度で実施する乾燥段階から成る。
【００２１】
本発明に従い、段階（ｅ）を押出し機の中で実施して押し出し物を生じさせるか、或はこれを通常のペレット化工程に従わせてもよい。好適には、段階（ｄ）で得られるペーストを押出し機で加工して押し出し物を生じさせる。グリセロールまたはメチルセルロースなどの如き押し出し用有機助剤をこの混合物に添加してもよい。本発明の好適な態様に従い、これらの押し出し物のサイズは３ｍｍ未満、より好適には２ｍｍ未満であり、このことが大きな利点を表している、と言うのは、低アルミナのシリカ−アルミナ担体の製造を行う従来技術方法を用いたのではこのような加工を行うのは不可能であったからである。実際、この押し出し物のサイズが小さいことからこの触媒粒子を通る反応体の移動が増強され、そして一定の反応槽に対する容積活性が高くなる。
【００２２】
本発明の好適な態様に従い、焼成段階（ｆ）を行う前に、その前の段階（ｅ）で得られる押し出し物を室温から１５０℃の温度で乾燥させる。
【００２３】
この段階（ｆ）の焼成温度は３００から７００℃、好適には５００から６００℃である。
【００２４】
本発明の別の態様に従い、段階（ｄ）で得られるペーストをまた、シリカ／アルミナ１００部当たり１０部以下の量のカオリンとブレンドしてもよく、ここでは、カオリンを追加的押し出し助剤として加える。
【００２５】
上に示したように、そして本発明の別の態様に従い、本発明のシリカ−アルミナ担体上にＶＩＩＩ族の金属を１種以上、好適には全体で０．１から１．５重量％の量で堆積させることによって、この水添用触媒を入手する。
【００２６】
好適には、ＶＩＩＩ族貴金属の塩もしくは錯体の１種以上が入っている溶液を用いて含浸を実施する。白金の塩または錯体が好適である。より好適には、酸性を示すＰｔ錯体を用いてこの含浸を実施するが、この初期Ｐｔ錯体溶液のｐＨは、良好なＰｔ分布を得ながらＰｔ堆積を助長するに充分なほど低い（＜３、可能ならば＜２）が、担体の溶解を避ける目的で、あまり酸性度を高くし過ぎない（＞０．５、可能ならば＞１）。より好適には、Ｐｔが約０．１から１．５重量％、好適にはＰｔが０．３から１重量％であるＰｔ堆積物を得るに充分な量で酸性Ｈ2ＰｔＣｌ6溶液を用いて、この含浸を実施する。
【００２７】
パラジウム塩を単独か或はＰｔ塩と一緒に用いて含浸を行う場合、同様な条件下でＰｄＣｌ2を用いるのが好適である。その場合に堆積させるＰｄの量は、Ｐｄが約０．１から１．５重量％、好適にはＰｄが０．３から１重量％になる量である。ＰｔとＰｄを一緒に用いると硫黄毒に対する抵抗力がより良好になることから、これらを一緒に用いる方が好適であり得る。Ｐｄに対するＰｔの重量比は０．１から１０であるのが最も好適である。
【００２８】
上に示したように、そして本発明に従う別の態様に従い、炭化水素流れの水添方法で本発明の水添用触媒を用いると、芳香族炭化水素含有量の低下が得られる。
【００２９】
この炭化水素流れは、通常、原油を精製することで得られる液状炭化水素製品（例えば溜分、ガソリン等々）であり、上記製品は特定レベルで芳香族炭化水素を含んでいる。本発明の水添方法は、沸騰範囲が６０℃から３５０℃である石油精製溜分にとって特に適切である。
【００３０】
これらの炭化水素流れは、実際的に通常、硫黄を最小量で０．１ｐｐｍ重量そして芳香族内容物を約１から９９体積％含んでいる。
【００３１】
本発明の触媒がその供給物内の硫黄に対して示す敏感性は、Ｐｔ／アルミナ触媒よりも低い。理論で範囲を限定することを望むものでないが、この供給物内の硫黄レベルが部分的に本発明の触媒活性レベルを決定していると考えている（他の反応条件、例えば温度、圧力、水素量および接触時間などと同様）。必要ならば、炭化水素流れの精製でよく知られている方法に従って、例えば、例としてアルミナ上に支持されているコバルトおよびモリブデン酸化物を含んでいる触媒の存在下でその炭化水素流れの水添を行うことによって、その硫黄含有量を低くすることができる。
【００３２】
従って、より詳細には、本発明の触媒を連続方法で用い、シリカを少なくとも７５重量％、好適にはシリカを少なくとも８５重量％含んでいるシリカ−アルミナ担体が備わっている本触媒で、硫黄含有量が好適には１０００ｐｐｍ重量以下（より好適には５００ｐｐｍ未満）でありそして沸点が６０℃から３５０℃の範囲である炭化水素流れの芳香族炭化水素含有量を低くすると共に上記炭化水素流れの水添を行うことができる。
【００３３】
望ましくは下記の条件下で水添を実施する。
【００３４】
温度：１００から４００℃、好適には２５０から３５０℃。
【００３５】
１時間当たりの液体空間速度（Ｌｉｑｕｉｄ  Ｈｏｕｒｌｙ  Ｓｐａｃｅ  Ｖｅｌｏｃｉｔｙ）（ＬＨＳＶ）：０．１から２０体積／体積・時（液状炭化水素供給物体積／触媒体積／時）、好適には０．５か１０体積／体積・時。
【００３６】
圧力：５．１０5Ｐａから７０．１０5Ｐａ、好適には２０から５５．１０5Ｐａ。
【００３７】
水素対炭化水素比：常温常圧（Ｎ．Ｔ．Ｐ．）下、液状供給物１リットル当たり１００から３，０００リットルの水素、好適には１５０から２，５００リットルの水素（英国単位では、液状供給物１バレル当たり約５００−１７，０００ｓ．ｃ．ｆ．、好適には８５０−１４，０００ｓ．ｃ．ｆ．）。
【００３８】
この反応速度を上昇させるにはできるだけ高い温度を用いる方が大きく有利である。しかしながら、熱力学的平衡に従い、特定の範囲下に温度を維持すべきである。この範囲よりも高い温度を用いると、実際、水添分解の如き二次反応が生じると共に、水添反応ではなく脱水素反応が助長される。
【００３９】
非常に長い時間に渡って連続的に本発明の方法を実施することができる。
【００４０】
以下に示す実施例は本発明の方法を説明する目的で示すものであり、本発明の範囲を制限するものでない。
【００４１】
【実施例】
実施例１
以下の操作に従って、押し出したシリカアルミナ担体をいくつか製造した。
【００４２】
試薬：
テトラエチルオルトシリケート（ＴＥＯＳｉ）：７８０ｍＬ
アルミニウムトリイソプロポキサイド（ＡｌｉＰｒＯ）：１２５ｇ
０．１Ｍの酢酸（ＨＡｃ）水溶液：２．４Ｌ
試薬混合：
−  激しい撹拌下でＴＥＯＳｉの中にＡｌｉＰｒＯを溶解させることによって透明な均一溶液を入手した。
【００４３】
−  このようにして入手した混合物をＨＡｃ溶液に加えた後、還流下８５℃で４時間加熱した（水とイソプロパノールの混合物を添加することで液体レベルを一定に保持した）。
【００４４】
−  この混合物の撹拌を更に維持しながらこれの冷却を行った。
【００４５】
ニーダーを用い８０℃でこのゲルの乾燥を行った。この混合物の固体含有量が、押し出し可能なペーストを得るに充分な場合、このゲルの押し出しを行った。この押し出し物を１１０℃で一晩乾燥させた後、空気中５００−６００℃で２４時間それの焼成を行った。混練りを行っている間にグリセロール（全酸化物に対して５重量％）を添加することによって、押し出しを容易にした。次に、Ｈ2ＰｔＣｌ6の酸性溶液（ｐＨ１．２）を用い、そのようにして得られた担体にＰｔを含浸させた。上記操作を５回繰り返すことによって、触媒１Ａから１Ｅが得られた。
【００４６】
参照の市販触媒Ｒ１の特性と同様、上記担体および相当する触媒の特性を表Ｉの中に示す。
【００４７】
この結果から、これらの担体の間で差がいくらか観察されるのが分かるであろう。これらの差は、容器の壁からか或は押出し機のダイスから滲出して来る不純物でその担体が汚染されている可能性があることに関係している（例えば触媒１Ｅ）。加うるに、この押し出し用ペーストの固体含有量および押し出し装置を変えることによって、表面積の変動が若干誘発され得る。例えば、固体含有量が若干高いペースト（触媒１Ａ）を押し出している間にかかる圧力は高いことから、これらの表面積は低くなった。
【００４８】
参照の市販触媒は、ペレット化した担体にＨ2ＰｔＣｌ6を含浸させることによって製造されたものであった。この担体自身は、下記のようにして得られるシリカ−アルミナ粉末をペレット化することによって調製されたものであった：
Ａｌ塩が入っている酸性溶液にケイ酸ナトリウム溶液を注ぎ込むことによってゲル化を生じさせた。この混合物を、ＮＨ4+が入っている溶液で洗浄してナトリウムを除去した後、脱イオン水で洗浄して過剰のアニオンを除去した。次に、この混合物をスプレー乾燥した後、焼成を行うことで、その担体粉末を入手した。更に、希酸溶液を用いた洗浄を行うことによってナトリウム含有量を低くした。上記操作は、例えばＪ．Ｃｏｌｌｏｉｄ．Ｓｃｉｅｎｃｅ  ２、３９９（１９４７）またはＩｎｄ．Ｅｎｇ．Ｃｈｅｍ．４４（１２）２８５７（１９５２）の中に記述されている。
【００４９】
実施例２
短期の標準触媒活性試験において、Ｓを７００ｐｐｍ入れた灯油内の芳香族変換に関して、実施例１で調製した種々の触媒を試験した。実施例１で示した市販触媒参照Ｒ１との比較を行った（表ＩＩ）。
【００５０】
【表１】
0003764758.tif 000002
【００５１】
0003764758.tif 000003
Ｋ1：位数（ｏｒｄｅｒ）１と仮定しそして一定の空間速度に対して正規化した時の速度定数。
【００５２】
Ｋ2：位数１と仮定しそして一定のＰｔ重量に対して正規化した時の速度定数。
【００５３】
実施例３
実施例１とほぼ同じ操作を用いて触媒担体を調製した。０．１７Ｍの酢酸溶液を用いてｐＨを３に維持しながら加水分解を実施した。しかしながら、加水分解を行った後、このゲルを水で洗浄し、１１０℃で乾燥させた。約５０重量％の湿りを示す、湿った白色粉末が得られた（３Ａ）。次に、この粉末を用いて押し出し物を製造した。押し出しを容易にする目的で、これを塩基性溶液（有機の弱塩基が入っている）および押し出し助剤（メチルセルロース）と混合した。次に、これの焼成を６００℃で行った。
【００５４】
担体（３Ｂ）の特性を表３に示す。この担体は高い純度と高い表面積（３８０ｍ2／ｇ）を示す。
【００５５】
次に、実施例１に従うヘキサクロロ白金酸をこの担体に含浸させた後、４２０℃で焼成を行った。この最終触媒（３Ｃ）の特性を表ＩＩＩに挙げる。実施例１で用いた操作に従い、還元後の触媒に関するＰｔ分散率を測定した。良好な触媒活性と共に良好なＰｔ分散率が得られた。
【００５６】
0003764758.tif 000004
0003764758.tif 000005
実施例４
押し出し用助剤としてカオリン（酸化物に対して５％量のカオリン）を用いる以外は実施例１の調製方法に従って触媒を調製した。Ｈ2ＰｔＣｌ6を含浸させた後のＰｔ含有量は０．４８重量％であったが、Ｐｔ分散率は７６％であることを確認した。
【００５７】
実施例２に記述したミクロ活性試験で評価した時、その結果として得られる、Ｐｔを０．４８重量％のみの量で含んでいる触媒が示す灯油水添活性は、実施例１の参照触媒Ｒ１よりも約３０％高かった。
【００５８】
これを用い、２００−２８０℃の範囲で沸騰する炭化水素供給物の処理を行った。表ＩＶに供給物の特性を示す一方、表Ｖに操作条件を示す。
【００５９】
上記触媒を用いて得られる結果を表ＶＩに示し、そして実施例１の参照市販触媒Ｒ１を用いて得られる結果と比較した。
【００６０】
0003764758.tif 000006
【００６１】
0003764758.tif 000007
実施例５
担体の上にＰｔを０．７重量％堆積させる以外は実施例４に記述した操作に従って、押し出した触媒（５Ａ）を製造した。
【００６２】
触媒特性を表ＶＩＩに示す。
【００６３】
次に、この押し出した触媒５Ａの１００ｍＬを等温管状反応槽の中に仕込み、これを用いて、灯油溜分由来の芳香族を水添した。この原料の特性および反応条件をそれぞれ表ＶＩＩＩおよびＩＸに示す。参照触媒Ｒ１（３ｍｍのペレット）を１００ｍＬ用いて比較試行を実施した。
【００６４】
両方の試験結果を表Ｘ（触媒５Ａ）およびＸＩ（触媒Ｒ１）の中に示す。この新規なシリカ−アルミナ担体および含浸操作を用いて製造した新規な触媒調合物（５Ａ）が示す活性は触媒Ｒ１に比較して改良されていることを、これらの表は示している。このように活性が改良されていることで、より長期のサイクル長が得られることになるであろう。
【００６５】
0003764758.tif 000008
0003764758.tif 000009
0003764758.tif 000010
0003764758.tif 000011
0003764758.tif 000012
本発明の特徴および態様は以下のとうりである。
【００６６】
１．  以下の段階：
（ａ）アルミニウムアルコラートおよびカルボン酸アルミニウムの中から選択されるアルミニウム化合物を、ケイ素アルコラートおよびシロキサン化合物の中から選択されるケイ素化合物と混合することによって、溶液を入手し、
（ｂ）酸性条件下５０℃から１５０℃の温度で、段階（ａ）で得られる溶液の加水分解を行い、
（ｃ）段階（ｂ）で得られる混合物の冷却を行うことでゲルを入手し、
（ｄ）過剰量の揮発性化合物、例えば酸および水などを除去することによって、段階（ｃ）で得られるゲルを処理してペーストを入手し、
（ｅ）段階（ｄ）で得られるペーストを押出し物の形態で押し出し、
（ｆ）段階（ｅ）で得られる押し出し物の焼成を３００℃から７００℃の温度で少なくとも数時間行うことによって、有機材料と水分を除去する、
段階を用いることによる、シリカ−アルミナ担体の製造方法。
【００６７】
２．  該アルミニウム化合物およびケイ素化合物がアルミニウムアルコラートおよびケイ素アルコラートであり、このＡｌアルコラートおよびＳｉアルコラートの各アルコラート鎖が１から４個の炭素原子を含んでいる第１項記載の方法。
【００６８】
３．  該ＡｌアルコラートがＡｌイソプロピラートでありそして該ＳｉアルコラートがＳｉ（ＯＥｔ）4またはＳｉ（ＯＭｅ）4である第２項記載の方法。
【００６９】
４．  段階（ａ）で得られる溶液が、全酸化物に対する酸化物として表して、好適にはアルミニウムを９から２５重量％含んでいる前項いずれか１項記載の方法。
【００７０】
５．  該加水分解段階（ｂ）を弱酸性条件（２．５から４のｐＨ）下で実施する前項いずれか１項記載の方法。
【００７１】
６．  該処理段階（ｄ）が、好適には、２０℃から１００℃の温度で実施する乾燥段階から成る前項いずれか１項記載の方法。
【００７２】
７．  段階（ｅ）で得られる押し出し物が３ｍｍ未満、好適には２ｍｍ未満のサイズを有する前項いずれか１項記載の方法。
【００７３】
８．  焼成段階（ｆ）を行う前に、その前の段階（ｅ）で得られる押し出し物を室温から１５０℃の温度で乾燥させる前項いずれか１項記載の方法。
【００７４】
９．  段階（ｄ）で得られるペーストを、シリカ−アルミナ１００部当たり１０部以下の量のカオリンとブレンドする前項いずれか１項記載の方法。
【００７５】
１０．  前項いずれか１項記載の方法で入手可能なシリカ−アルミナ担体。
【００７６】
１１．  第１０項記載のシリカ−アルミナ担体上にＶＩＩＩ族の金属を１種以上堆積させることによって水添用触媒を製造する方法。
【００７７】
１２．  白金塩および／または錯体の溶液および／またはパラジウム塩の溶液を用いて含浸を実施する第１１項記載の方法。
【００７８】
１３．  Ｐｔの酸性錯体を用いて含浸を実施し、このＰｔ錯体溶液のｐＨが約０．５から３、好適には１から２である第１２項記載の方法。
【００７９】
１４．  該触媒がＶＩＩＩ族金属を０．１から１．５重量％含んでいる第１１から１３項いずれか１項記載の方法。
【００８０】
１５．  第１１から１４項いずれか１項記載の方法で入手可能なシリカ−アルミナ支持触媒。
【００８１】
１６．  水添方法で炭化水素流れの芳香族炭化水素含有量を低くするための第１５項記載触媒の使用。